(57)【要約】【課題】電界クロストークの影響を激減させ、インク吐出性能の安定化を図り得るインクジェットヘッドを提供すること。【解決手段】分極された圧電素子基板に複数の平行な溝を形成することにより、複数のインク流路１と複数の隔壁２とを並設し、隔壁２の両壁面に電極７を形成し、該電極７に電圧を印加することにより、隔壁２をせん断変形させてインク流路１内の圧力を変化させ、インクを吐出させるインクジェットヘッドにおいて、圧電素子基板におけるインク流路１が形成されている面と反対側の面で、且つインク流路１の底面１ａから３００μｍ以内に二つ以上の境界面Ａ、Ｂを有しており、二つ以上の境界面Ａ、Ｂの各々を挟んで隣接する層は、比誘電率が互いに異なることを特徴とするインクジェットヘッド。【選択図】      図１
2008279614.tif 000002
【特許請求の範囲】
【請求項１】
分極された圧電素子基板に複数の平行な溝を形成することにより、複数のインク流路と複数の隔壁とを並設し、前記隔壁の両壁面に電極を形成し、該電極に電圧を印加することにより、前記隔壁をせん断変形させて前記インク流路内の圧力を変化させ、インクを吐出させるインクジェットヘッドにおいて、
前記圧電素子基板における前記インク流路が形成されている面と反対側の面で、且つ前記インク流路の底面から３００μｍ以内に二つ以上の境界面を有しており、
前記二つ以上の境界面の各々を挟んで隣接する層は、比誘電率が互いに異なることを特徴とするインクジェットヘッド。
【請求項２】
前記境界面の少なくとも一つが、前記インク流路の底面から１００μｍ以内に形成されていることを特徴とする請求項１記載のインクジェットヘッド。
【請求項３】
前記二つ以上の境界面の各々を挟んで隣接する一方の層の比誘電率をＥ１、他方の層の比誘電率をＥ２とし、Ｅ１＞Ｅ２であるとき、Ｅ１／Ｅ２≧１００であることを特徴とする請求項１又は２記載のインクジェットヘッド。
【請求項４】
前記二つ以上の境界面は、少なくとも一つの接着剤層の両面を含むことを特徴とする請求項１、２又は３記載のインクジェットヘッド。
【請求項５】
前記接着剤層を構成する接着剤は硬化型接着剤であり、硬化後の引っ張り弾性率が１００ｋｇｆ／ｃｍ２以上であることを特徴とする請求項４記載のインクジェットヘッド。
【請求項６】
前記接着剤層を構成する接着剤は硬化型接着剤であり、硬化後のガラス転移点が１００℃以上であることを特徴とする請求項４記載のインクジェットヘッド。
【請求項７】
前記接着剤層を構成する接着剤は、フィラーを含み、厚み制御されていることを特徴とする請求項４、５又は６記載のインクジェットヘッド。
【請求項８】
前記接着剤層の厚みは、１μｍ〜５０μｍであることを特徴とする請求項４〜７のいずれかに記載のインクジェットヘッド。
【請求項９】
前記圧電素子基板における前記インク流路が形成されている面と反対側の面に、前記二つ以上の境界面のうちの少なくとも二つを挟んで、前記隔壁を構成している圧電素子と同じ圧電素子からなる第２の圧電素子基板が積層されていることを特徴とする請求項１〜８のいずれかに記載のインクジェットヘッド。
【請求項１０】
前記第２の圧電素子基板を構成する圧電素子の分極方向は、前記隔壁を構成している圧電素子の分極方向と対称的に形成されていることを特徴とする請求項９記載のインクジェットヘッド。
【請求項１１】
前記インク流路は、入口と出口が対向するように配置されていると共に、前記入口から前記出口にかけて深さが均一に形成されていることを特徴とする請求項１〜１０のいずれかに記載のインクジェットヘッド。
【請求項１２】
前記電極はめっきにより形成されていることを特徴とする請求項１〜１１のいずれかに記載のインクジェットヘッド。
【請求項１３】
分極された圧電素子基板に複数の平行な溝を形成することにより、複数のインク流路と複数の隔壁とを並設し、前記隔壁の両壁面に電極を形成し、該電極に電圧を印加することにより、前記隔壁をせん断変形させて前記インク流路内の圧力を変化させ、インクを吐出させるインクジェットヘッドにおいて、
前記圧電素子基板における前記インク流路が形成されている面と反対側の面で、且つ前記インク流路の底面から３００μｍ以内に、比誘電率が変化する領域を二つ以上有していることを特徴とするインクジェットヘッド。
【発明の詳細な説明】
【技術分野】
【０００１】
本発明は、分極された圧電素子を少なくとも一部に含む隔壁により隔てられた複数のインク流路を備え、隔壁の両壁面に設けられた電極に電圧を印加することにより、隔壁をせん断変形させてインク流路内のインクを吐出させるようにしたインクジェットヘッドに関する。
【背景技術】
【０００２】
シェアモードタイプのインクジェットヘッドは、複数並列するインク流路を隔てる隔壁の少なくとも一部に分極された圧電素子を使用し、この隔壁の両壁面に設けられた電極に電圧を印加することにより、隔壁をせん断変形させて圧力波を発生させ、インク流路内のインクをノズルから吐出させる仕組みである。
【０００３】
このようなインクジェットヘッドにおいては、電界印加に対する隔壁の変位が重要である。すなわち、隔壁を構成する圧電素子の変位は、圧電定数と電界強度に関連付けられている。いま、隔壁の深さをＨとし、電界印加により生じる隔壁の変位量をΔＬとすると、ΔＬは次式で与えられる。
【０００４】
ΔＬ＝ｄ１５・Ｈ・Ｅ・α
【０００５】
ここで、ｄ１５は圧電定数、Ｅは電界強度、αは定数である。
【０００６】
しかし、実際には圧電素子の同一組成で作られた基板の場合、上記のＥの電界の漏れが起こり、いわゆる電界クロストークのため、実際の電界Ｅ’は次式のように少なくなってしまう。
【０００７】
Ｅ’＝Ｅ０−Ｅｃ（クロストークによる漏れ）
【０００８】
このため、実際の隔壁の変位量は、予想していた変位量よりも少なくなり、設計通りのインク射出速度が得られない問題がある。
【０００９】
また、漏れた電界Ｅｃがインク流路底面に作用することにより、このインク流路底面を盛り上げるように収縮変形させる現象が発生し、隣接するインク流路の駆動方式や吐出するタイミングによって隔壁の変位量に差異が生じてしまう。
【００１０】
このような電界クロストークの影響は、吐出速度のばらつきや吐出速度そのものに影響を与えることにより、インクジェットヘッドの設計が困難となる問題がある。
【００１１】
特許文献１には、２列のノズル列を有するインクジェットヘッドにおいて、各列の間に設けられるベース基板に、その両側の圧電素子基板よりも誘電率の低い絶縁物質（アルミナ）を使用することにより、ベース基板の両側に位置するインク流路間の電気的結合を小さくし、電界クロストークの影響を小さくする技術が開示されている。
【００１２】
また、特許文献２には、インク流路の底面を形成する圧電素子の厚さを８０μｍ以下に定めることにより、隔壁の根元における電場の影響を抑制し、隔壁の歪み特性を向上させる技術が開示されている。
【特許文献１】特許第３０８７３１５号公報
【特許文献２】特開平８−３００６４３号公報
【発明の開示】
【発明が解決しようとする課題】
【００１３】
本発明者らの知見によれば、特許文献１に開示のように、単にベース基板に圧電素子基板よりも誘電率の低い絶縁材料を用いるというだけでは、電界クロストークの影響を小さくするには十分ではない。
【００１４】
また、特許文献２に開示の技術では、電界クロストークの影響をある程度まで小さくするには有効な方法であると考えられるが、電界クロストークの影響を激減させるには至らず、インク射出性能の安定化を図るには不十分であった。
【００１５】
本発明者らはこのような電界クロストークの影響について鋭意検討した結果、圧電素子からある一定距離にある領域に、互いに比誘電率の異なる層によって形成される境界面を二つ以上持たせることが、電界クロストークの影響を激減させるのに有効であることを見出した。
【００１６】
すなわち、本発明は、電界クロストークの影響を激減させ、インク吐出性能の安定化を図り得るインクジェットヘッドを提供することを課題とする。
【００１７】
本発明の他の課題は、以下の記載により明らかとなる。
【課題を解決するための手段】
【００１８】
上記課題は、以下の各発明によって解決される。
【００１９】
請求項１記載の発明は、分極された圧電素子基板に複数の平行な溝を形成することにより、複数のインク流路と複数の隔壁とを並設し、前記隔壁の両壁面に電極を形成し、該電極に電圧を印加することにより、前記隔壁をせん断変形させて前記インク流路内の圧力を変化させ、インクを吐出させるインクジェットヘッドにおいて、前記圧電素子基板における前記インク流路が形成されている面と反対側の面で、且つ前記インク流路の底面から３００μｍ以内に二つ以上の境界面を有しており、前記二つ以上の境界面の各々を挟んで隣接する材料は、比誘電率が互いに異なることを特徴とするインクジェットヘッドである。
【００２０】
請求項２記載の発明は、前記二つ以上の境界面の少なくとも一つが、前記インク流路の底面から１００μｍ以内に形成されていることを特徴とする請求項１記載のインクジェットヘッドである。
【００２１】
請求項３記載の発明は、前記二つ以上の境界面の各々を挟んで隣接する一方の材料の比誘電率をＥ１、他方の材料の比誘電率をＥ２とし、Ｅ１＞Ｅ２であるとき、Ｅ１／Ｅ２≧１００であることを特徴とする請求項１又は２記載のインクジェットヘッドである。
【００２２】
請求項４記載の発明は、前記二つ以上の境界面は、少なくとも一つの接着剤層の両面を含むことを特徴とする請求項１、２又は３記載のインクジェットヘッドである。
【００２３】
請求項５記載の発明は、前記接着剤層を構成する接着剤は硬化型接着剤であり、硬化後の引っ張り弾性率が１００ｋｇｆ／ｃｍ２以上であることを特徴とする請求項４記載のインクジェットヘッドである。
【００２４】
請求項６記載の発明は、前記接着剤層を構成する接着剤は硬化型接着剤であり、硬化後のガラス転移点が１００℃以上であることを特徴とする請求項４記載のインクジェットヘッドである。
【００２５】
請求項７記載の発明は、前記接着剤層を構成する接着剤は、フィラーを含み、厚み制御されていることを特徴とする請求項４、５又は６記載のインクジェットヘッドである。
【００２６】
請求項８記載の発明は、前記接着剤層の厚みは、１μｍ〜５０μｍであることを特徴とする請求項４〜７のいずれかに記載のインクジェットヘッドである。
【００２７】
請求項９記載の発明は、前記圧電素子基板における前記インク流路が形成されている面と反対側の面に、前記二つ以上の境界面のうちの少なくとも二つを挟んで、前記隔壁を構成している圧電素子と同じ圧電素子からなる第２の圧電素子基板が積層されていることを特徴とする請求項１〜８のいずれかに記載のインクジェットヘッドである。
【００２８】
請求項１０記載の発明は、前記第２の圧電素子基板を構成する圧電素子の分極方向は、前記隔壁を構成している圧電素子の分極方向と対称的に形成されていることを特徴とする請求項９記載のインクジェットヘッドである。
【００２９】
請求項１１記載の発明は、前記インク流路は、入口と出口が対向するように配置されていると共に、前記入口から前記出口にかけて深さが均一に形成されていることを特徴とする請求項１〜１０のいずれかに記載のインクジェットヘッドである。
【００３０】
請求項１２記載の発明は、前記電極はめっきにより形成されていることを特徴とする請求項１〜１１のいずれかに記載のインクジェットヘッドである。
【００３１】
請求項１３記載の発明は、分極された圧電素子基板に複数の平行な溝を形成することにより、複数のインク流路と複数の隔壁とを並設し、前記隔壁の両壁面に電極を形成し、該電極に電圧を印加することにより、前記隔壁をせん断変形させて前記インク流路内の圧力を変化させ、インクを吐出させるインクジェットヘッドにおいて、前記圧電素子基板における前記インク流路が形成されている面と反対側の面で、且つ前記インク流路の底面から３００μｍ以内に、比誘電率が変化する領域を二つ以上有していることを特徴とするインクジェットヘッドである。
【発明の効果】
【００３２】
本発明によれば、電界クロストークの影響を激減させ、インク吐出性能の安定化を図り得るインクジェットヘッドを提供することができる。
【発明を実施するための最良の形態】
【００３３】
以下、本発明の実施の形態について図面を用いて説明する。
【００３４】
図１は、本発明に係るせん断モードタイプのインクジェットヘッドの一例を示す部分断面図である。
【００３５】
インクジェットヘッドＨ１は、内部にインクが貯留される複数のインク流路１が隔壁２によって隔てられ、図示左右方向に多数並設されている。各インク流路１の上方は各隔壁２の上端に接着剤層３を介して接合されたカバー基板４によって閉塞され、下方の底面１ａはベース基板５によって閉塞されている。
【００３６】
隔壁２は、接着剤層６を介して２つの圧電素子２ａ、２ｂを接合することによって構成されている。この隔壁２を構成する圧電素子２ａ、２ｂとしては、電界を印加することにより変形を生じる公知の圧電素子を用いることができるが、中でもチタン酸ジルコン酸鉛（商品名ＰＺＴ）が、充填密度が大きく、圧電定数が大きく、加工性が良いので好ましい。ＰＺＴは、焼成後、温度を下げると急に結晶構造が変化して、原子がズレ、片側がプラス、反対側がマイナスという双極子の形の細かい結晶の集まりになる。こうした自発分極は方向がランダムで、極性を互いに打ち消し合っているので、更に分極処理が必要となる。分極処理は、ＰＺＴの薄板を電極で挟み、シリコン油中に漬けて、１０〜３５ｋｖ／ｃｍ程度の高電界を掛けて行う。
【００３７】
図１において、隔壁２に付された矢印は各圧電素子２ａ、２ｂの分極方向を示している。このように隔壁２を構成する各圧電素子２ａ、２ｂの分極方向は、互いに反対方向となるように配置されている。
【００３８】
このようなインクジェットヘッドＨ１におけるインク流路１及び隔壁２は、図２（ａ）に示すように、それぞれ分極処理された薄手の圧電素子基板５１と厚手の圧電素子基板５２を、分極方向が反対方向となるように接着剤を用いて接合した後、図２（ｂ）に示すように、ダイシングブレード等の研削具を用いて、薄手の圧電素子基板５１の表面から、該圧電素子基板５１を貫通し、厚手の圧電素子基板５２の中途部にまで至る多数の溝５３を平行に並設することによって形成することができる。溝５３がインク流路１となり、隣接する溝５３間に削り残された圧電素子基板５１、５２が隔壁２となり、インク流路１の底面１ａに位置する厚手の圧電素子基板５２がベース基板５となる。
【００３９】
各インク流路１の内面、すなわち、両隔壁２、２の側面からインク流路１の底面１ａにかけて電極７が密着形成されている。電極７を形成する金属は、電気特性、耐食性、加工性の観点から、金、アルミニウム、ニッケル、クロム、タンタル、チタニウム等が好ましい。
【００４０】
電極７は、インク流路１を形成した後、蒸着法、スパッタリング法、めっき法によって、各インク流路１の内面に金属被膜を設けることによって形成することができる。中でもピンホールのない電極７を形成することができる点でめっき法によるものが好ましい。めっき法により形成された電極７は、蒸着法やスパッタリング法によって形成されるものに比べて剛性が高いため、電界クロストークの影響によって発生する内部圧力による変形を抑止する効果が高く、本発明においては好ましい。めっき法としては無電解めっきが好ましい。また、電極７の厚みは特に限定されないが、一般には０．５〜５μｍとすることができる。
【００４１】
かかるインクジェットヘッドＨ１は、分極した圧電素子２ａ、２ｂからなる隔壁２の両側の電極７、７から、分極方向に直角に電圧を印加すると、図３（ａ）に示すように、隔壁２が圧電滑り効果により斜め方向にくの字状にせん断変形して、インク流路１の容積が膨張し、インクがインク流路１内に流入する。この時、インク流路１内に負の圧力波が発生して、インク中を伝わり、時間Ｌ／ｖ（Ｌ：インク流路１の長さ、ｖインク中の音速）経過すると、圧力波がインク流路１末端に到達して反射され、位相が反転して正の圧力波になる。この時、電極７、７に印加した電圧をグランドに落とすと、図３（ｂ）に示すように、隔壁２の変形が無くなり、インク流路１の容積が縮小してインクに圧力が掛かる。反転した正の圧力波と隔壁２からの圧力とが加わって高い圧力がインクに掛かり、インク流路１の一端に設けられたノズル（図示せず）からインク滴が吐出される。隔壁２の変形量が大きい程、インクに掛かる力が大きくなり、インク滴の吐出速度が早くなり、吐出の直進性が高くなり、画像の解像度が向上する。
【００４２】
ここで、このインクジェットヘッドＨ１は、ベース基板５におけるインク流路１が形成されている面と反対側の面に、インク流路１の底面１ａと平行な二つの境界面Ａ、Ｂを有している。
【００４３】
すなわち、ベース基板５におけるインク流路１が形成されている面と反対側の面に接着剤層８が設けられ、この接着剤層８を介して接合基板９が接着され、これら接着剤層８と接合基板９による層とが形成されている。上記二つの境界面Ａ、Ｂは、接着剤層８の両面によって形成されており、境界面Ａは、ベース基板５と接着剤層８との間に形成され、境界面Ｂは、接着剤層８と接合基板９との間に形成されている。
【００４４】
また、インク流路１の底面１ａから二つ目の境界面Ｂまでの距離Ｌ１は、３００μｍ以内とされており、二つの境界面Ａ、Ｂの各々を挟んで隣接する層は、比誘電率が互いに異なっている。すなわち、境界面Ａを挟んで隣接するベース基板５の比誘電率と接着剤層８の比誘電率とは互いに異なっており、且つ、境界面Ｂを挟んで隣接する接着剤層８の比誘電率と接合基板９の比誘電率とは互いに異なっている。このため、ベース基板５と接着剤層８との境界面Ａの領域で比誘電率が変化し、更に接着剤層８と接合基板９との境界面Ｂの領域でも比誘電率が変化する。
【００４５】
ここで、本発明において比誘電率が互いに異なるとは、境界面を挟んで隣接する二つの層のうちの一方の層の比誘電率をＥ１、他方の層の比誘電率をＥ２とし、Ｅ１＞Ｅ２であるとき、（Ｅ１−Ｅ２）≧１０となることをいう。
【００４６】
これにより、インク流路１の両側に配置される隔壁２の電極７にそれぞれ電圧を印加した際に、電極７からインク流路１の底面１ａ側に電界漏れが発生した場合、漏れ出た電界は、インク流路１の底面１ａ側のベース基板５から境界面Ａを通過して接着剤層８に至り、続いて境界面Ｂを通過して接合基板９に至る。このとき、各境界面Ａ、Ｂの両側にある層の比誘電率が異なっていることから、各境界面Ａ、Ｂで電界の方向が屈折する。
【００４７】
更に、本発明のように、ある深さ範囲に比誘電率が変化する領域を二つ以上設けることで、漏れ出た電界を１つ目の境界面Ａの領域においてある角度で屈折させた後に、次の境界面Ｂの領域でその操作した入射角をさらに屈折させることで、ほぼ反射させることとなり、漏れ出た電界は二つの境界面Ａ、Ｂの各領域を通過する際に大きく曲げられて反射し、電界の漏れ、つまり電界クロストークの影響は激減する。これにより、吐出速度のばらつきが抑えられ、同一駆動電圧での吐出速度の向上効果が得られるようになる。
【００４８】
すなわち、本発明は、単に比誘電率の異なる材料の層を設けるという発想ではなく、インク流路１の底面１ａから所定の距離以内に二つ以上の境界面Ａ、Ｂ…を形成し、その二つ以上の境界面Ａ、Ｂ…の各々を挟んで隣接する層の比誘電率を互いに異ならせるという新規な発想によってなされたものである。二つ以上の境界面Ａ、Ｂ…はインク流路１の底面１ａから３００μｍ以内に形成されていることが必要である。二つ以上の境界面がインク流路１の底面１ａから３００μｍを超える場合や、３００μｍ以内であっても境界面が一つだけの場合は、漏れ出た電界による電界クロストークの影響を激減させることはできない。
【００４９】
かかるインクジェットヘッドＨ１において、二つ以上の境界面Ａ、Ｂ…のうちの少なくとも一つの境界面（境界面Ａ）のインク流路１の底面１ａからの距離Ｌ２が、１００μｍ以内であることが好ましい。インク流路１の底面１ａからの距離が近く、浅くなることで、電界の漏れによる電界クロストークの影響を低減する効果が顕著に得られる。
【００５０】
また、各境界面Ａ、Ｂを挟んで隣接する二つの層、すなわち、ベース基板５と接着剤層８、接着剤層８と接合基板９とでは、一方の層の比誘電率をＥ１、他方の層の比誘電率をＥ２とし、Ｅ１＞Ｅ２であるとき、Ｅ１／Ｅ２≧１００の条件を満足することが好ましい。この条件を満たす場合は、電界クロストークの影響を一層低減させる効果を得ることができる。
【００５１】
更に、このように接着剤層８を形成することによってベース基板５に接合基板９を接合することで、二つの境界面Ａ、Ｂによって比誘電率が変化する二つの領域を容易に形成することができる。
【００５２】
接着剤層８に用いられる接着剤としては、例えばエポキシ系接着剤、フェノール系接着剤、ポリウレタン・イソシアネート系接着剤、アクリル酸エステル系接着剤等が挙げられる。これらの中でも、強靭で接着強度が高く、耐溶剤性も良好である点で、エポキシ系接着剤が好ましい。
【００５３】
エポキシ系接着剤は、エポキシ樹脂（主剤）と硬化剤との組合せからなる。主剤としては、ビスフェノールＡ型エポキシ樹脂、ビスフェノールＦ型エポキシ樹脂、フェノールノボラック型エポキシ樹脂、クレゾールノボラック型エポキシ樹脂、トリアジン骨格エポキシ樹脂、グリシジルアミン型エポキシ樹脂等が挙げられる。また、硬化剤としては、アミン系硬化剤、ポリアミノアミド系硬化剤、酸無水物系硬化剤、ジシアンジアミド系硬化剤、ポリメルカプタン系硬化剤、イミダゾール系硬化剤等が挙げられる。なお、これらの材料の詳細は、新保正樹編「新エポキシ樹脂ハンドブックＩ」日刊工業新聞社に詳細に記載されている。
【００５４】
隔壁２とカバー基板４とを接合している接着剤層３及び圧電素子２ａと２ｂとを接合している接着剤層６も、この接着剤層８と同一の接着剤を用いると、製造工程の簡略化を図ることができるために好ましい。このような場合、接着剤がインクと接する可能性があるため、インクに対する耐性という観点から、一般には加熱により硬化する加熱硬化型の接着剤が好ましく用いられる。このような接着剤は、室温での硬化反応は遅いので、作業効率上、加熱硬化処理が必要となる。また、通常室温でも硬化反応が進む接着剤、例えばポリアミノアミド系硬化剤を使用したエポキシ系接着剤等においても、硬化温度を上げることで、より高いインク耐性が得られるようになる場合があり、本発明において使用することができる。
【００５５】
特に、接着剤層８を構成する接着剤としては、かかる接着剤のうちから、上述した比誘電率の関係を満足する接着剤を用いるが、中でも、硬化後の引っ張り弾性率が１００ｋｇｆ／ｃｍ２以上（９８０Ｎ／ｃｍ２以上）であるものが、接着界面が剥がれにくく、インクジェットヘッドＨ１の耐久性を向上させることができるために好ましい。
【００５６】
この引っ張り弾性率は室温２５℃での値である。また、引っ張り弾性率はＩＳＯ５２７の方法で測定することができる。
【００５７】
更に、接着剤として、硬化後のガラス転移点が１００℃以上であるものを用いることも、同様に耐久性向上の観点から好ましい。
【００５８】
接着剤層８の厚みは、１〜５０μｍであることが好ましい。接着剤層８の厚みをこの範囲とすることによって、二つの境界面Ａ、Ｂの間の距離が１〜５０μｍに規定され、電界の漏れによる電界クロストークの影響を顕著に抑えることができる。接着剤層８の厚みは、グラビア−フレキソ印刷法等の適宜公知の方法によって接着剤を塗布形成することによって制御することができる。
【００５９】
また、接着剤層８に用いられる接着剤中に、各種フィラーを混合することによって厚み制御することも好ましい。
【００６０】
接着剤中に混合されるフィラーとしては、ガラス、アルミナ、シリカといった無機材料からなるものや、有機材料からなるものとがある。有機材料には、フェノール樹脂等の熱硬化性樹脂からなるものと、アクリルニトリル樹脂、塩化ビニリデン樹脂等の熱可塑性樹脂からなるものとがある。いずれも接着剤層８の厚みに応じて、平均粒径が数百ｎｍ〜数十μｍのものを適宜用いることができる。
【００６１】
また、フィラーは気体を内包したバルーン状のものであることも好ましい。バルーン状とは、シェル（殻）の内部に気体を包み込んだコア／シェルタイプのマイクロカプセル状を呈するものを指し、内包される気体の性質によって膨張するタイプと膨張しないタイプとがあるが、膨張するタイプのものでは、本発明においては膨張後の状態のものをバルーン状のフィラーということとする。
【００６２】
このようなフィラーには、一般にマイクロバルーンと呼ばれるものが好ましく用いられる。特に、シェルに熱可塑性高分子を使用したものが、柔軟性に富み、均一な膜厚の厚み制御を行うことができるために好ましい。中でも、シェルが塩化ビニリデン樹脂、アクリルニトリル樹脂又は塩化ビニリデン−アクリルニトリル共重合体のいずれかからなり、加熱によって膨張することで、気体を内包したバルーン状とされる熱膨張性のものが、接着剤中での安定性に優れ、気泡の破壊が少ない点でより好ましい。内包される気体としては、熱膨張性の気体が用いられ、例えばイソブタン、イソブチレン等の低沸点（常温で気体）の炭化水素が好ましく用いられる。これらは熱可塑性高分子のシェルの内部に液体の状態で包み込まれ、加熱されることによってシェルが軟化し、液状の炭化水素が気体に変化するため、その圧力で気体を内包したバルーン状の形態とされる。
【００６３】
フィラーの接着剤層８中の含有量は、１〜１０重量％が適当である。
【００６４】
接合基板９の材料としては、境界面Ｂを挟んだ接着剤層８の比誘電率と異なる比誘電率を有する材料であれば特に限定されず、例えば焼結アルミナ、石英ガラス類、焼結コーデュライト、焼結ムライト、ジルコニア、安定化ジルコニア、部分安定化ジルコニア、ジルコニア強化セラミックス、正方晶ジルコニア多結晶体等を用いることができる。
【００６５】
また、接合基板９には、ベース基板５を構成している圧電素子と同じ圧電素子からなる基板（第２の圧電素子基板）を用いることも好ましい。すなわち、ベース基板５がＰＺＴからなる場合、接合基板９も同じＰＺＴとする。これにより、ベース基板５と接合基板９との間の熱膨張率の差に起因する歪みの発生を抑えることができる。
【００６６】
接合基板９に圧電素子を用いる場合は必ずしも分極処理されていなくてもよいが、分極処理された圧電素子である場合、その分極方向は、隔壁２を構成している圧電素子の分極方向と対称的に形成されていることが好ましい。この隔壁２を構成している圧電素子とは、本実施形態のように隔壁２が２つの圧電素子２ａ、２ｂからなる場合、接合基板９側に位置する圧電素子２ｂのことであり、ベース基板５を構成している圧電素子基板５２（図２参照）のことである。これによれば、仮に接着剤の塗布ムラ等によって接着剤層８の厚みにムラがある場合でも、分極方向が反対方向となるので、接合基板９に漏れ出た電界を相殺することができ、電界クロストークの影響を抑えることができる。
【００６７】
かかるインクジェットヘッドＨ１のヘッドチップは、いわゆるハーモニカタイプであることが好ましい。ハーモニカタイプのヘッドチップを有するインクジェットヘッドＨ１のインク流路１は、入口と出口が対向するように配置されると共に、入口から出口にかけて深さが均一に形成される。
【００６８】
ハーモニカタイプのヘッドチップを有するインクジェットヘッドＨ１の場合、電界クロストークの影響によってインク吐出の不安定化を招き易いため、電界漏れを防止することはより重要となる。従って、本発明は、ヘッドチップがハーモニカタイプであると、顕著な効果が得られるために好ましい。
【００６９】
ハーモニカタイプのヘッドチップは、図４に示すように、ストレート状に形成されたインク流路１と隔壁２とを並設し、各インク流路１の内面に電極７を形成すると共にその上方をカバー基板４で閉塞し、更に接着剤層８を介して接合基板９を接着した積層体１００を作成し、この積層体１００を、インク流路１の長さ方向と直交する方向に複数の切断線Ｃ１、Ｃ２…に沿って切断することによってヘッドチップ１０１を得ることができる。
【００７０】
この後、図５に示すように、ヘッドチップ１０１の前面に、インク流路１に対応するようにノズル１０３が形成されたノズルプレート１０２を接合すると共に、後面に、ヘッドチップ１０１の各インク流路１内に共通にインクを供給するインク共通室を形成するためのインクマニホールド１０４を接合することで、インクジェットヘッドＨ１を製造することができる。
【００７１】
図６は、別の態様に係るインクジェットヘッドＨ２を示している。このインクジェットヘッドＨ２は、インク流路１の底面１ａからの距離Ｌ１が３００μｍ以内となる位置に三つの境界面Ａ、Ｂ及びＣを形成することにより、比誘電率が変化する三つの領域を有している。このうちの境界面Ａ、Ｂの構成は上述した構成と同一であるため、ここでの説明は省略する。
【００７２】
接合基板９（第１の接合基板）の下面には更に第２の接合基板１０が接合されている。この第１の接合基板９と第２の接合基板１０は互いに比誘電率が異なっている。第１の接合基板９と第２の接合基板１０は、接着剤を用いずに、第１の接合基板９と第２の接合基板１０とを直接積層させ、加圧、焼結等の工程を経て溶融接合されている。これにより、ベース基板５の下面側には、第１の接合基板９と第２の接合基板１０との間で三つ目の境界面Ｃが形成される。
【００７３】
この溶融接合された二つの層間は、互いに溶融し合うことにより、接着剤層８の場合のような明確な境界面を形成しない場合があるが、第１の接合基板９と第２の接合基板１０とは互いに比誘電率が異なるため、第１の接合基板９と第２の接合基板１０との間のある領域において比誘電率は変化する。
【００７４】
すなわち、本発明における境界面又は比誘電率が変化する領域は、インク流路１の底面１ａから３００μｍ以内であり、且つ、境界面又は領域を挟んで隣接する層の比誘電率が互いに異なる条件を有していれば、三つ以上あってもよく、更に、それら境界面又は比誘電率が変化する領域の形成方法は、接着剤層を介して二つの部材同士を接合するものに限らず、加圧、焼結等の工程を経て二つの部材同士を直接接合するものであってもよい。
【実施例】
【００７５】
以下、本発明の効果を実施例によって例証する。
【００７６】
（実施例１）
分極処理された２枚のＰＺＴ基板（比誘電率＝２５００）を、分極方向が反対方向となるように接合した後、上側のＰＺＴ基板表面から下側のＰＺＴ基板の中途部に亘って、幅７５μｍ、深さ３００μｍ、ピッチ１２７μｍとなるように１２８本のインク流路を平行に形成し、各インク流路内にアルミニウムを蒸着して電極とし、各インク流路の上方を塞ぐようにカバー基板（アルミナ）を接合した後、インク流路と直交する方向に切断して、ハーモニカタイプの１２８ノズルのヘッドチップを構成した。
【００７７】
このヘッドチップの底面に、以下の通りに第１層及び第２層をそれぞれ形成し、インク流路底面側に削り残されたベース基板と第１層との間及び第１層と第２層との間で二つの境界面を形成した。
【００７８】
第１層
インク流路底面からの距離ａ（図７参照）：５０μｍ
材質：接着剤（エポテック社製ＥＰＯ−ＴＥＫ３５３ＮＤ、引っ張り弾性率１４０ｋｇｆ／ｃｍ２（１３７２Ｎ／ｃｍ２）、比誘電率＝４）
厚さ：５μｍ
形成方法：塗布
【００７９】
第２層
インク流路底面からの距離ｂ（図７参照）：５５μｍ
材質：焼結アルミナ基板（比誘電率＝１０）
厚さ：１０００μｍ
形成方法：第１層による接着接合
【００８０】
なお、各材料の比誘電率は、双興電機製作所社製静電容量測定器ＣＰ−１０００Ｆを用いて静電容量を測定し、そこから算出した。
【００８１】
（実施例２）
第２層のインク流路底面からの距離ｂ及び材質を以下の通りとした以外は実施例１と同一とした。
【００８２】
第２層
インク流路底面からの距離ｂ：５５μｍ
材質：ＰＺＴ基板（非分極処理）
【００８３】
（実施例３）
第２層のインク流路底面からの距離ｂ及び材質を以下の通りとした以外は実施例１と同一とした。
【００８４】
第２層
インク流路底面からの距離ｂ：５５μｍ
材質：ＰＺＴ基板（ベース基板と反対方向となるように分極処理）
【００８５】
（実施例４）
第１層及び第２層のインク流路底面からの距離ａ、ｂを以下の通りとした以外は実施例１と同一とした。
【００８６】
第１層
インク流路底面からの距離ａ：５μｍ
第２層
インク流路底面からの距離ｂ：１０μｍ
【００８７】
（実施例５）
第１層及び第２層のインク流路底面からの距離ａ、ｂを以下の通りとした以外は実施例１と同一とした。
【００８８】
第１層
インク流路底面からの距離ａ：１０μｍ
第２層
インク流路底面からの距離ｂ：１５μｍ
【００８９】
（実施例６）
第１層及び第２層のインク流路底面からの距離ａ、ｂを以下の通りとした以外は実施例１と同一とした。
【００９０】
第１層
インク流路底面からの距離ａ：１００μｍ
第２層
インク流路底面からの距離ｂ：１０５μｍ
【００９１】
（実施例７）
第１層及び第２層のインク流路底面からの距離ａ、ｂを以下の通りとした以外は実施例１と同一とした。
【００９２】
第１層
インク流路底面からの距離ａ：１５０μｍ
第２層
インク流路底面からの距離ｂ：１５５μｍ
【００９３】
（実施例８）
第１層及び第２層のインク流路底面からの距離ａ、ｂを以下の通りとした以外は実施例１と同一とした。
【００９４】
第１層
インク流路底面からの距離ａ：２９０μｍ
第２層
インク流路底面からの距離ｂ：２９５μｍ
【００９５】
（実施例９）
第１層の材質を以下の通りとした以外は実施例１と同一とした。
【００９６】
第１層
材質：接着剤（エポテック社製ＥＰＯ−ＴＥＫ３０２−３Ｍ、引っ張り弾性率９０ｋｇｆ／ｃｍ２（８８２Ｎ／ｃｍ２）、比誘電率＝４）
【００９７】
（実施例１０）
第１層の厚さを以下の通りとした以外は実施例１と同一とした。
【００９８】
第１層
厚さ：０．５μｍ
【００９９】
（実施例１１）
第１層の厚さを以下の通りとした以外は実施例１と同一とした。
【０１００】
第１層
厚さ：１μｍ
【０１０１】
（実施例１２）
第１層の厚さを以下の通りとした以外は実施例１と同一とした。
【０１０２】
第１層
厚さ：１０μｍ
【０１０３】
（実施例１３）
第１層の厚さを以下の通りとした以外は実施例１と同一とした。
【０１０４】
第１層
厚さ：５０μｍ
【０１０５】
（実施例１４）
第１層の厚さを以下の通りとした以外は実施例１と同一とした。
【０１０６】
第１層
厚さ：６０μｍ
【０１０７】
（実施例１５）
ヘッドチップの底面に、以下の通りに第１層、第２層及び第３層をそれぞれ形成し、インク流路底面側に削り残されたベース基板と第１層との間、第１層と第２層との間及び第２層と第３層との間で三つの境界面を形成した以外は実施例１と同一とした。
【０１０８】
なお、第２層と第３層とを予め接合して積層体を形成した後、この積層体を第１層に接合した。
【０１０９】
第１層
インク流路底面からの距離ａ：５０μｍ
材質：接着剤（エポテック社製ＥＰＯ−ＴＥＫ３５３ＮＤ、引っ張り弾性率１４０ｋｇｆ／ｃｍ２（１３７２Ｎ／ｃｍ２）、比誘電率＝４）
厚さ：５μｍ
形成方法：塗布
【０１１０】
第２層
インク流路底面からの距離ｂ：５５μｍ
材質：焼結アルミナ基板（比誘電率＝１０）
厚さ：１００μｍ
形成方法：第１層による接着接合
【０１１１】
第３層
インク流路底面からの距離ｃ（図７参照）：１５５μｍ
材質：ＰＺＴ基板（非分極処理）
厚さ：５００μｍ
形成方法：第２層と溶融接合
【０１１２】
（実施例１６）
第１層の材質及び厚さを以下の通りとした以外は実施例１と同一とした。
【０１１３】
第１層
材質：アクリルニトリル系のシェル型フィラー（粒径４０〜７０μｍ）を３重量％混入させることにより厚み制御した接着剤（松本油脂社製Ｆ４６、比誘電率＝４）
厚さ：１０μｍ
【０１１４】
（実施例１７）
第２層を以下の通りとした以外は実施例１と同一とした。
【０１１５】
第２層
インク流路底面からの距離ｂ：５５μｍ
材質：酸化チタン基板（比誘電率＝３０）
厚さ：１０００μｍ
形成方法：第１層による接着接合
【０１１６】
（比較例１）
インク流路の底面側に、削り残された厚さａ＝５００μｍのＰＺＴ基板を有する以外は実施例１と同様にヘッドチップを形成した。
【０１１７】
ヘッドチップの底面側には何も接合せず、境界面を形成しなかった。
【０１１８】
（比較例２）
第１層のインク流路底面からの距離を以下の通りとした以外は実施例１と同一とした。
【０１１９】
第１層
インク流路底面からの距離ａ：４００μｍ
【０１２０】
（比較例３）
インク流路の底面側に、削り残された厚さａ＝４０μｍのＰＺＴ基板を有する以外は実施例１と同様にヘッドチップを形成した。
【０１２１】
このヘッドチップの底面に、以下の通りに第１層を形成し、インク流路底面側に削り残されたベース基板と第１層との間で一つの境界面を形成した。
【０１２２】
第１層
インク流路底面からの距離ａ：４０μｍ
材質：アルミナ基板（比誘電率＝１０）
厚さ：５００μｍ
形成方法：溶融接合
【０１２３】
（比較例４）
第２層を以下の通りとした以外は実施例１と同一とした。
【０１２４】
第２層
材質：ポリエステル樹脂板（比誘電率＝４）
厚さ：１０００μｍ
形成方法：第１層による接着接合
【０１２５】
＜評価方法＞
実施例１〜１７、比較例１〜４の各インクジェットヘッドについて、吐出速度安定性及び強度耐性の各項目について評価した。その結果を表１に示す。
【０１２６】
吐出速度安定性
１２８ノズルの平均射出速度が８ｍ／ｓとなるように駆動電圧を掛け、そのときの速度ばらつきを測定し、以下の基準に基づいて評価した。
【０１２７】
◎：最大射出速度と最低射出速度との差が０．５ｍ／ｓ未満
○：最大射出速度と最低射出速度との差が０．５ｍ／ｓ以上、１ｍ／ｓ未満
△：最大射出速度と最低射出速度との差が１ｍ／ｓ以上、２ｍ／ｓ未満
×：最大射出速度と最低射出速度との差が２ｍ／ｓ以上
なお、△以上であれば実用上は問題ないレベルとする。
【０１２８】
強度耐性
ヒートサイクル試験として、６０℃１時間、−２０℃１時間のサイクルを２０回繰り返し、その後の接合部における封止漏れ発生の有無を確認し、以下の基準に基づいて評価した。
【０１２９】
◎：歪（０．５％以内）なく、封止漏れも全く見られない
○：歪は１％以内だが、封止漏れは全く見られない
△：歪が１％を超える
×：封止漏れが見られる
なお、△以上であれば実用上は問題ないレベルとする。
【０１３０】
【表１】
2008279614.tif 000003
【０１３１】
このように、インク流路の底面から３００μｍ以内に二つ以上の境界面を有しており、その二つ以上の境界面の各々を挟んで隣接する材料の比誘電率が互いに異なる実施例１〜１７（本発明）は、吐出速度の安定性に優れるのに対し、境界面を一つも持たない比較例１、二つの境界面を持つが、それらがインク流路の底面から３００μｍ以内にない比較例２、インク流路の底面から３００μｍ以内に一つの境界面しか持たない比較例３及びインク流路の底面から３００μｍ以内に二つの境界面を持つが、二つの境界面の各々を挟んで隣接する材料の比誘電率が一部同じである比較例４のいずれも、本発明に比べて吐出速度の安定性に劣っており、本発明の構成により、電界クロストークの影響を激減させ、インク吐出性能の安定化を図り得ることがわかる。
【図面の簡単な説明】
【０１３２】
【図１】本発明に係るせん断モードタイプのインクジェットヘッドの一例を示す部分断面図
【図２】（ａ）（ｂ）はインク流路及び隔壁の製造例を説明する図
【図３】（ａ）（ｂ）はせん断モードタイプのインクジェットヘッドの駆動を説明する図
【図４】ハーモニカタイプのインクジェットヘッドの製造例を説明する図
【図５】ハーモニカタイプのインクジェットヘッドの製造例を説明する図
【図６】別の態様に係るインクジェットヘッドを示す部分断面図
【図７】インク流路底面からの距離ａ、ｂ、ｃを説明する図
【符号の説明】
【０１３３】
１：インク流路
２：隔壁
２ａ、２ｂ：圧電素子
３：接着剤層
４：カバー基板
５：ベース基板
６：接着剤層
７：電極
８：接着剤層
９：接合基板（第１の接合基板）
１０：第２の接合基板
Ｈ１、Ｈ２：インクジェットヘッド
Ａ、Ｂ、Ｃ：境界面
【図１】
2008279614.tif 000004
【図２】
2008279614.tif 000005
【図３】
2008279614.tif 000006
【図４】
2008279614.tif 000007
【図５】
2008279614.tif 000008
【図６】
2008279614.tif 000009
【図７】
2008279614.tif 000010